【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
少なくとも、１つの第１の光学要素と１つの第２の光学要素を接合する方法であって、
前記第１の光学要素は第１のガラスを含み、
前記第２の光学要素は第２のガラスを含み、
前記第１のガラスは、前記第２のガラスの転移温度Ｔｇ２と異なる転移温度Ｔｇ１を有し、
少なくとも前記第２の光学要素の前記ガラスが、加熱され、かつ、前記第１の光学要素の前記ガラスに接触させられることを含み、前記第１のガラスの転移温度Ｔｇ１は、前記第２のガラスの転移温度Ｔｇ２より高く、前記第２のガラスが、少なくとも前記第１のガラスに接触する領域において、又は、前記第２の光学要素全体が、前記第２のガラスの粘度が少なくとも前記領域において該第２のガラスが前記第１のガラスと永久接着結合状態になる粘度以下、特に、ほぼη＜１０１０ｄＰａ・ｓの粘度以下、特に、ほぼη＜１０９ｄＰａ・ｓの粘度以下である温度に加熱されることを特徴とする方法。
【請求項２】
前記第２のガラスが、少なくとも前記第１のガラスに接触する領域において、又は、前記第２の光学要素の全体が、前記第２のガラスの転移温度Ｔｇ２以上の温度に加熱される、請求項１に記載の方法。
【請求項３】
前記第１のガラスに接触した前記第２のガラスの前記加熱される領域は、接触している間、前記第１の光学要素の前記ガラスに触れている前記第２の光学要素の前記ガラスの表面を含む、請求項１又は２に記載の方法。
【請求項４】
前記第１の光学要素の前記ガラスが、少なくとも、前記第２の光学要素の前記ガラスが接触する領域において、又は、前記第１の光学要素の全体が、前記第２のガラスの転移温度Ｔｇ２以上の温度に加熱される、請求項１〜３のいずれか一項に記載の方法。
【請求項５】
前記第１の光学要素の前記ガラスが、少なくとも、前記第２の光学要素の前記ガラスが接触する領域において、又は、前記第１の光学要素の全体が、前記第２のガラスの転移温度Ｔｇ２以上か、又は、前記第１のガラスの転移温度Ｔｇ１未満の温度に加熱される、請求項４に記載の方法。
【請求項６】
前記第１の光学要素及び前記第２の光学要素の前記ガラスは、接触する前に加熱される、請求項４又は５に記載の方法。
【請求項７】
前記第１の光学要素及び前記第２の光学要素の前記ガラスは、好ましくは、輻射熱によって、接触している間に加熱される、請求項４又は５に記載の方法。
【請求項８】
接触させるプロセスの間に、及び／又は、その後に、少なくとも前記第２の光学要素に圧力が加えられ、該圧力によって、前記第２の光学要素の少なくとも一部で変形が起こる、請求項１〜７のいずれか一項に記載の方法。
【請求項９】
少なくとも前記第２の光学要素に加えられる圧力は、０．０１〜２０Ｎ／ｍｍ２である、請求項８に記載の方法。
【請求項１０】
前記第２の光学要素の前記ガラスが、前記第１の光学要素の前記ガラスに接触する領域において、前記第２の光学要素の前記ガラスは、少なくとも該領域の一部において、実質的に前記第１の光学要素の形態をとる、請求項１〜９のいずれか一項に、特に請求項８に記載の方法。
【請求項１１】
前記第２の光学要素の前記ガラスが、前記第１の光学要素の前記ガラスに接触する領域において、前記第２の光学要素の前記ガラスは、少なくとも該領域の一部において、実質的に、平面状、凸状又は凹状の形態をとる、請求項１０に記載の方法。
【請求項１２】
前記第２の光学要素の前記ガラスが、前記第１の光学要素の前記ガラスに接触する領域において、前記第２の光学要素の前記ガラスは、少なくとも該領域の一部において、実質的に球状の形態をとる、請求項１０に記載の方法。
【請求項１３】
前記第２の光学要素の前記ガラスが、前記第１の光学要素の前記ガラスに接触する領域において、前記第２の光学要素の前記ガラスは、少なくとも該領域の一部において、実質的に非球状の形態をとる、請求項１０に記載の方法。
【請求項１４】
前記第２の光学要素の前記ガラスが、前記第１の光学要素の前記ガラスに接触する領域において、前記第２の光学要素の前記ガラスは、少なくとも該領域の一部において、球状でも非球状でもない自由形態をとる、請求項１０に記載の方法。
【請求項１５】
前記第２の光学要素の前記ガラスが、前記第１の光学要素の前記ガラスに接触する領域において、前記第２の光学要素の前記ガラスは、少なくとも該領域の一部において、切子面のある形態をとる、請求項１０に記載の方法。
【請求項１６】
前記第２の光学要素の前記ガラスが、前記第１の光学要素の前記ガラスに接触する領域に対向するさらなる領域において、前記第２の光学要素の前記ガラスは、少なくとも該さらなる領域の一部において変形する、請求項１〜１５のいずれか一項に、特に、請求項１に記載の方法。
【請求項１７】
前記第２の光学要素の前記ガラスは、前記さらなる領域において、実質的に、平面状、凸状又は凹状の形態をとる、請求項１６に記載の方法。
【請求項１８】
前記第２の光学要素の前記ガラスは、前記さらなる領域において、実質的に球状の形態をとる、請求項１６に記載の方法。
【請求項１９】
前記第２の光学要素の前記ガラスは、前記さらなる領域において、実質的に非球状の形態をとる、請求項１６に記載の方法。
【請求項２０】
前記第２の光学要素の前記ガラスは、前記さらなる領域において、球状でも非球状でもない自由形態をとる、請求項１６に記載の方法。
【請求項２１】
前記第２の光学要素の前記ガラスは、前記さらなる領域において、切子面のある形態をとる、請求項１６に記載の方法。
【請求項２２】
前記さらなる領域において、前記第２の光学要素の前記ガラスは、その表面が回折要素を含む形態をとり、該回折要素は、集光レンズ又は散乱レンズの作用を有し、又は、ビームプロファイルを変えるために、ビームスプリッティング、ビームシェイピング、無熱又は無彩の方法で作用し、又は、他の光学作用及び／又は機能を有する、請求項１６〜２１のいずれか一項に記載の方法。
【請求項２３】
前記第２の光学要素の前記ガラスは、前記さらなる領域において、その表面が回折要素を含む形態をとり、該回折要素は、球状レンズの作用を有する、請求項１６〜２１のいずれか一項に記載の方法。
【請求項２４】
前記第２の光学要素の前記ガラスは、前記さらなる領域において、その表面が回折要素を含む形態をとり、該回折要素は、非球状レンズの作用を有する、請求項１６〜２１のいずれか一項に記載の方法。
【請求項２５】
第３ガラスを含む第３光学要素は、前記第１の光学要素及び／又は前記第２の光学要素に接触し、前記第３ガラスの転移温度Ｔｇ３は、前記第２のガラスの転移温度Ｔｇ２より低い、請求項１〜２４のいずれか一項に記載の方法。
【請求項２６】
前記第３光学要素の前記ガラスが、前記第２の光学要素の前記ガラスに接触する領域において、前記第３光学要素の前記ガラスは、少なくとも該領域の一部において、実質的に前記第２の光学要素の形態をとる、請求項１〜２５のいずれか一項に、特に、請求項２５に記載の方法。
【請求項２７】
前記第３光学要素の前記ガラスが、前記第２の光学要素の前記ガラスに接触する領域において、前記第３光学要素の前記ガラスは、少なくとも該領域の一部において、実質的に、平面状、凸状又は凹状の形態をとる、請求項２６に記載の方法。
【請求項２８】
前記第３光学要素の前記ガラスが、前記２光学要素の前記ガラスに接触する領域において、前記第３光学要素の前記ガラスは、少なくとも該領域の一部において、実質的に球状の形態をとる、請求項２６に記載の方法。
【請求項２９】
前記第３光学要素の前記ガラスが、前記第２の光学要素の前記ガラスに接触する領域において、前記第３光学要素の前記ガラスは、少なくとも該領域の一部において、実質的に非球状の形態をとる、請求項２６に記載の方法。
【請求項３０】
前記第３光学要素の前記ガラスが、前記第２の光学要素の前記ガラスに接触する領域において、前記第３光学要素の前記ガラスは、少なくとも該領域の一部において、球状でも非球状でもない自由形態をとる、請求項２６に記載の方法。
【請求項３１】
前記第３光学要素の前記ガラスが、前記第２の光学要素の前記ガラスに接触する領域において、前記第３光学要素の前記ガラスは、少なくとも該領域の一部において、切子面のある形態をとる、請求項２６に記載の方法。
【請求項３２】
前記第３光学要素の前記ガラスが、前記第２の光学要素の前記ガラスに接触する領域に対向するさらなる領域において、前記第３光学要素の前記ガラスは、少なくとも該さらなる領域の一部において変形する、請求項２６〜３１のいずれか一項に記載の方法。
【請求項３３】
前記第３光学要素の前記ガラスは、前記さらなる領域において、実質的に、平面状、凸状又は凹状の形態をとる、請求項３２に記載の方法。
【請求項３４】
前記第３光学要素の前記ガラスは、前記さらなる領域において、実質的に球状の形態をとる、請求項３２に記載の方法。
【請求項３５】
前記第３光学要素の前記ガラスは、前記さらなる領域において、実質的に非球状の形態をとる、請求項３２に記載の方法。
【請求項３６】
前記第３光学要素の前記ガラスは、前記さらなる領域において、球状でも非球状でもない自由形態をとる、請求項３２に記載の方法。
【請求項３７】
前記第３光学要素の前記ガラスは、前記さらなる領域において、切子面のある形態をとる、請求項３２に記載の方法。
【請求項３８】
前記さらなる領域において、前記第３光学要素の前記ガラスは、その表面が回折要素を含む形態をとり、該回折要素は、集光レンズ又は散乱レンズの作用を有し、又は、ビームプロファイル、無熱又は無彩を変えるために、又は、他の光学作用及び／又は機能を有するために、ビームスプリッティング、ビームシェイピングの方法で作用する、請求項３２〜３７のいずれか一項に記載の方法。
【請求項３９】
前記第３光学要素の前記ガラスは、前記さらなる領域において、その表面が回折要素を含む形態をとり、該回折要素は、球状レンズの作用を有する、請求項３２〜３７のいずれか一項に記載の方法。
【請求項４０】
前記第３光学要素の前記ガラスは、前記さらなる領域において、その表面が回折要素を含む形態をとり、該回折要素は、非球状レンズの作用を有する、請求項３２〜３７のいずれか一項に記載の方法。
【請求項４１】
前記第１のガラスは、ボロフロートガラス類Ｂ２７０、Ｆ２、ＬＡＦ３３、ＬＡＳＦ４３、ＢＡＳＦ２、ＳＦ５７、ＬＡＳＦ４６、ＬＡＫ２１、ＬＡＦ３２、ＬＡＦ３、ＬＡＳＦ４５、ＬＡＦ２、ＬＡＳＦ４４、ＢＡＦ１０、ＬＡＦ２１、ＬＡＫ３４、ＬＡＳＦ４１、ＬＡＫ３３ａ、ＬＡＫ２２、ＬＡＳＦ３１、ＳＦ２、Ｎ−ＦＫ５、ＳＦ４、ＬＡＫ１０、ＫＦ９、ＫＺＦＳ２、ＫＦＦＳ４、ＫＺＦＳ１１、ＳＦ１、ＳＦ１９、ＳＦ１０、Ｆ２、ＳＦ８、ＬＡＦ７、ＳＦ４、ＳＦ６４、ＳＦ５、ＬＡＦ３６、ＢＡＦ４、ＳＦ１５、ＢＡＳＦ６４、ＢＡＦ３、ＬＡＳＦ４０、ＢＡＦ５１、ＬＡＦ３５、ＳＦ５６、ＢＡＦ５２、ＳＦ６、ＣＤ４５、ＰＳＦｎ３、ＰＢＫ５０、ＧＦＫ７０、ＬａＦＫ６０、ＣＳＫ１２、ＣＳＫ１２０、ＰＳＦｎ１、ＰＢＫ４０、ＣＤ１２０、ＶＣ８１、ＧＦＫ６８、ＬａＦＫ５５、ＶＣ７９、ＺｎＳＦ８、ＶＣ７８、ＶＣ８９、及びＶＣ８０を含む群から選択される、請求項１〜４０のいずれか一項に記載の方法。
【請求項４２】
前記第２のガラスは、ガラス類Ｎ−ＳＫ５６、Ｎ−ＰＫ５２、Ｎ−ＰＫ５３、ＫＦ９、ＫＺＦＳ２、ＫＦＦＳ４、ＫＺＦＳ１１、ＳＦ１、ＳＦ１９、ＳＦ１０、Ｆ２、ＰＧ３２５、ＰＧ３７５、ＰＳＫ５０、ＰＳＫ１００、ＰＳＫ１１、ＣａＦＫ９５、ＰＦＫ８５、ＰＦＫ８０、ＣＤ４５、ＰＳＦｎ３、ＰＢＫ５０、ＧＦＫ７０、ＬａＦＫ６０、ＣＳＫ１２、ＣＳＫ１２０、ＰＳＦｎ１、ＰＢＫ４０、ＣＤ１２０、ＶＣ８１、ＧＦＫ６８、ＬａＦＫ５５、ＶＣ７９、ＺｎＳＦ８、ＶＣ７８、ＶＣ８９、ＶＣ８０、及びＢａｌ４２を含む群から選択される、請求項１〜４１のいずれか一項に記載の方法。
【請求項４３】
前記第３ガラスは、ガラス類Ｎ−ＳＫ５６、Ｎ−ＰＫ５２、Ｎ−ＰＫ５３、ＫＦ９、ＫＺＦＳ２、ＫＦＦＳ４、ＫＺＦＳ１１、ＳＦ１、ＳＦ１９、ＳＦ１０、Ｆ２、ＰＧ３２５、ＰＧ３７５、ＰＳＫ５０、ＰＳＫ１００、ＰＳＫ１１、ＣａＦＫ９５、ＰＦＫ８５、ＰＦＫ８０、ＣＤ４５、ＰＳＦｎ３、ＰＢＫ５０、ＧＦＫ７０、ＬａＦＫ６０、ＣＳＫ１２、ＣＳＫ１２０、ＰＳＦｎ１、ＰＢＫ４０、ＣＤ１２０、ＶＣ８１、ＧＦＫ６８、ＬａＦＫ５５、ＶＣ７９、ＺｎＳＦ８、ＶＣ７８、ＶＣ８９、ＶＣ８０、及びＢａｌ４２を含む群から選択される、請求項１〜４２のいずれか一項に記載の方法。
【請求項４４】
前記ガラスのうちの少なくとも２つは、好ましくは、色誤差が最小になるように、分散特性が互いに異なる、請求項１〜４３のいずれか一項に記載の方法。
【請求項４５】
前記ガラスのうちの少なくとも２つは、熱膨張係数が互いに異なり、特に、前記第１のガラスは、半導体ウェハ、特に、Ｓｉ、ＧａＡｓ、又はＧａＮウェハの熱膨張係数に好ましくは一致する、小さい熱膨張係数を有する、請求項１〜４４のいずれか一項に記載の方法。
【請求項４６】
前記ガラスのうちの少なくとも１つは蛍光ガラスである、請求項１〜４５のいずれか一項に記載の方法。
【請求項４７】
前記ガラスのうちの少なくとも２つは、アルカリ又は酸に対する耐薬品性が互いに異なる、請求項１〜４６のいずれか一項に記載の方法。
【請求項４８】
前記ガラスのうちの少なくとも１つは、他のガラスの分光透過率すなわち着色度と異なる分光透過率すなわち着色度を有する、請求項１〜４７のいずれか一項に記載の方法。
【請求項４９】
前記ガラスの成形は、プレス、精密プレス、又はブランクプレスによって実施される、請求項１〜４８のいずれか一項に記載の方法。
【請求項５０】
２つ以上の第２の光学要素は、好ましくは配列フィールド（アレイ）で、前記第１の光学要素に接触する、請求項１〜４９のいずれか一項に記載の方法。
【請求項５１】
少なくとも、１つ又は複数のさらなるガラスが接触する領域において、前記第１の光学要素及び／又は前記第２の光学要素の前記ガラスに、前記１つ又は複数のさらなるガラスの接着強度を高める層が塗布される、請求項１〜５０のいずれか一項に記載の方法。
【請求項５２】
少なくとも、１つ又は複数のさらなるガラスが接触する領域において、前記第１の光学要素及び／又は前記第２の光学要素の前記ガラスに、反射率を低減する屈折率を有する１つ又は複数の層が塗布される、請求項１〜５１のいずれか一項に記載の方法。
【請求項５３】
前記第２の光学要素及び／又は前記第３光学要素の前記ガラスの少なくとも１つの小領域は、少なくとも１つのホルダ部と接触する、請求項１〜５２のいずれか一項に記載の方法。
【請求項５４】
接触させるプロセスの間に、及び／又は、その後に、少なくとも前記第２の光学要素及び／又は前記第３光学要素及び／又は前記ホルダ部に圧力が加えられ、該圧力によって、前記第２の光学要素及び／又は前記第３光学要素の少なくとも一部の変形が起こる、請求項５３に記載の方法。
【請求項５５】
少なくとも前記第２の光学要素及び／又は前記第３光学要素の前記ガラスが前記少なくとも１つのホルダに接触する領域において、少なくとも前記第２の光学要素及び／又は前記第３光学要素の前記ガラスは、少なくとも前記領域の一部において、実質的に、前記少なくとも１つのホルダ部の形態をとる、請求項５３又は５４のいずれか一項に記載の方法。
【請求項５６】
前記少なくとも１つのホルダ部は金属を含む、請求項５３〜５４のいずれか一項に記載の方法。
【請求項５７】
請求項１〜５６のいずれか一項に記載の方法を実行するための、少なくとも、１つの第１の光学要素と１つの第２の光学要素を接合する装置であって、
前記第１の光学要素を保持するデバイスと、
少なくとも第２の光学要素を前記第１の光学要素に接触させる目的で設計された、接触させるデバイスと、
少なくとも前記第２の光学要素の少なくとも１つの小領域を加熱するデバイスとを含み、
前記第１の光学要素は第１のガラスを含み、前記第２の光学要素は第２のガラスを含み、該第１のガラスの転移温度Ｔｇ１は、該第２のガラスの転移温度Ｔｇ２より高いことを特徴とする装置。
【請求項５８】
前記加熱するデバイスは、輻射熱で結合するデバイスを含む、請求項５７に記載の装置。
【請求項５９】
少なくとも前記第２の光学要素に加わる圧力を生成するデバイスによって画定される、請求項５７又は５８のいずれか一項に記載の装置。
【請求項６０】
前記圧力を生成するデバイスは、プレス、精密プレス、又はブランクプレスを含む、請求項５９に記載の装置。
【請求項６１】
少なくとも表面の小領域において、成形されるネガ型形態の光学要素を有する鋳型によって画定される、請求項５７〜６０のいずれか一項に記載の装置。
【請求項６２】
前記鋳型は、少なくとも表面の小領域において、平面状、凸状又は凹状の形態を有する、請求項６１に記載の装置。
【請求項６３】
少なくとも表面の小領域において、前記鋳型は、実質的に球状の形態を有する、成形される光学要素のネガ型形態を有する、請求項６１に記載の装置。
【請求項６４】
少なくとも表面の小領域において、前記鋳型は、実質的に非球状の形態を有する、成形される光学要素のネガ型形態を有する、請求項６１に記載の装置。
【請求項６５】
少なくとも表面の小領域において、前記鋳型は、成形される光学要素のネガ型形態を有し、該光学要素は、球状でも非球状でもない自由形態を有する、請求項６１に記載の装置。
【請求項６６】
少なくとも表面の小領域において、前記鋳型は、切子面のある形態を有する、成形される光学要素のネガ型形態を有する、請求項６１に記載の装置。
【請求項６７】
少なくとも表面の小領域において、前記鋳型は、少なくとも回折要素のネガ型形態を有し、該回折要素は、集光レンズ又は散乱レンズの作用を有し、又は、ビームプロファイルを変えるために、ビームスプリッティング、ビームシェイピング、無熱又は無彩の方法で作用し、又は、他の光学作用及び／又は機能を有する、請求項６１に記載の装置。
【請求項６８】
少なくとも表面の小領域において、前記鋳型は、少なくとも１つの回折要素のネガ型形態を有し、該回折要素は、球状レンズの作用を有する、請求項６３に記載の装置。
【請求項６９】
少なくとも表面の小領域において、前記鋳型は、少なくとも１つの回折要素のネガ型形態を有し、該回折要素は、非球状レンズの作用を有する、請求項６１に記載の装置。
【請求項７０】
前記鋳型は、少なくとも小領域で、及び／又は、少なくとも前記輻射の一部分に対して透過性がある、請求項６１〜６９のいずれか一項に記載の装置。
【請求項７１】
２つ以上の第２の光学要素を、好ましくは配列フィールド（アレイ）で、前記第１の光学要素に接触させる目的で、装置が設計されている、請求項５７〜７０のいずれか一項に記載の装置。
【請求項７２】
少なくとも、１つ又は複数のさらなるガラスが接触する領域において、少なくとも前記第１の光学要素及び／又は前記第２の光学要素の前記ガラスをコーティングするデバイスによって画定される、請求項５７〜７１のいずれか一項に記載の装置。
【請求項７３】
前記コーティングするデバイスは、前記１つ又は複数のさらなるガラスの接着強度を高める層を塗布する目的で設計されている、請求項７２に記載の装置。
【請求項７４】
前記コーティングするデバイスは、反射率を低減する屈折率を有する１つ又は複数の層を塗布する目的で設計されている、請求項７２に記載の装置。
【請求項７５】
転移温度Ｔｇ１を有する第１のガラスを含む第１の光学要素と、
転移温度Ｔｇ２を有する第２のガラスを含む第２の光学要素と
を少なくとも含む複合光学要素であって、
転移温度Ｔｇ１は、転移温度Ｔｇ２より高い値を有し、
前記第２のガラスは、請求項１〜５６のいずれか一項に記載の方法によって、共通表面領域に沿って前記第１のガラスに接合され、互いに対する永久結合が直接形成されることを特徴とする複合光学要素。
【請求項７６】
前記第２の光学要素の前記ガラスが、その表面領域に沿って、前記第１の光学要素の前記ガラスに接合され、該表面領域において、前記第２の光学要素の前記ガラスは、少なくとも該表面領域の一部に、実質的に前記第１の光学要素のネガ型形態を有する、請求項７５に記載の複合光学要素。
【請求項７７】
転移温度Ｔｇ３を有する第３ガラスを含む第３光学要素を含み、該第３ガラスの転移温度Ｔｇ３は、前記第２のガラスの転移温度Ｔｇ２より低く、前記第３ガラスは、請求項１〜５６のいずれか一項に記載の方法によって、共通表面領域に沿って前記第１のガラス及び／又は前記第２のガラスに接合され、互いに対する永久結合が直接形成される、請求項７５又は７６のいずれか一項に記載の複合光学要素。
【請求項７８】
前記第３光学要素の前記ガラスが、その表面領域に沿って、前記第１の光学要素及び／又は前記第２の光学要素の前記ガラスに接合され、該表面領域において、前記第３光学要素の前記ガラスは、少なくとも該表面領域の一部に、実質的にそれぞれの光学要素のネガ型形態を有する、請求項７７に記載の複合光学要素。
【請求項７９】
少なくとも小領域において、実質的に平面状、凸状又は凹状の形態を有する少なくとも１つの光学要素を含む、請求項７５〜７８のいずれか一項に記載の複合光学要素。
【請求項８０】
少なくとも小領域において、実質的に球状の形態を有する少なくとも１つの光学要素を含む、請求項７５〜７９のいずれか一項に記載の複合光学要素。
【請求項８１】
少なくとも小領域において、実質的に非球状の形態を有する少なくとも１つの光学要素を含む、請求項７５〜８０のいずれか一項に記載の複合光学要素。
【請求項８２】
少なくとも小領域において、球状でも非球状でもない自由形態を実質的に有する少なくとも１つの光学要素を含む、請求項７５〜８１のいずれか一項に記載の複合光学要素。
【請求項８３】
少なくとも小領域において、実質的に切子面のある形態を有する少なくとも１つの光学要素を含む、請求項７５〜８２のいずれか一項に記載の複合光学要素。
【請求項８４】
少なくとも小領域において、表面が回折要素を含む形態を有する少なくとも１つの光学要素を含み、該回折要素は、集光レンズ又は散乱レンズの作用を有し、又は、ビームプロファイルを変えるために、ビームスプリッティング、ビームシェイピング、無熱又は無彩の方法で作用し、又は、他の光学作用及び／又は機能を有する、請求項７５〜８３のいずれか一項に記載の複合光学要素。
【請求項８５】
少なくとも小領域において、表面が回折要素を含む形態を有する少なくとも１つの光学要素を含む、該回折要素は、球状レンズの作用を有する、請求項７５〜８４のいずれか一項に記載の複合光学要素。
【請求項８６】
少なくとも小領域において、表面が回折要素を含む形態を有する少なくとも１つの光学要素を含む、該回折要素は、非球状レンズの作用を有する、請求項７５〜８５のいずれか一項に記載の複合光学要素。
【請求項８７】
ボロフロートガラス類Ｂ２７０、Ｆ２、ＬＡＦ３３、ＬＡＳＦ４３、ＢＡＳＦ２、ＳＦ５７、ＬＡＳＦ４６、ＬＡＫ２１、ＬＡＦ３２、ＬＡＦ３、ＬＡＳＦ４５、ＬＡＦ２、ＬＡＳＦ４４、ＢＡＦ１０、ＬＡＦ２１、ＬＡＫ３４、ＬＡＳＦ４１、ＬＡＫ３３ａ、ＬＡＫ２２、ＬＡＳＦ３１、ＳＦ２、Ｎ−ＦＫ５、ＳＦ４、ＬＡＫ１０、ＫＦ９、ＫＺＦＳ２、ＫＦＦＳ４、ＫＺＦＳ１１、ＳＦ１、ＳＦ１９、ＳＦ１０、Ｆ２、ＳＦ８、ＬＡＦ７、ＳＦ４、ＳＦ６４、ＳＦ５、ＬＡＦ３６、ＢＡＦ４、ＳＦ１５、ＢＡＳＦ６４、ＢＡＦ３、ＬＡＳＦ４０、ＢＡＦ５１、ＬＡＦ３５、ＳＦ５６、ＢＡＦ５２、ＳＦ６、ＣＤ４５、ＰＳＦｎ３、ＰＢＫ５０、ＧＦＫ７０、ＬａＦＫ６０、ＣＳＫ１２、ＣＳＫ１２０、ＰＳＦｎ１、ＰＢＫ４０、ＣＤ１２０、ＶＣ８１、ＧＦＫ６８、ＬａＦＫ５５、ＶＣ７９、ＺｎＳＦ８、ＶＣ７８、ＶＣ８９、及びＶＣ８０から成る群からの少なくとも１つのガラスを有する、請求項７５〜８６のいずれか一項に記載の複合光学要素。
【請求項８８】
ガラス類Ｎ−ＳＫ５６、Ｎ−ＰＫ５２、Ｎ−ＰＫ５３、ＫＦ９、ＫＺＦＳ２、ＫＦＦＳ４、ＫＺＦＳ１１、ＳＦ１、ＳＦ１９、ＳＦ１０、Ｆ２、ＰＧ３２５、ＰＧ３７５、ＰＳＫ５０、ＰＳＫ１００、ＰＳＫ１１、ＣａＦＫ９５、ＰＦＫ８５、ＰＦＫ８０、ＣＤ４５、ＰＳＦｎ３、ＰＢＫ５０、ＧＦＫ７０、ＬａＦＫ６０、ＣＳＫ１２、ＣＳＫ１２０、ＰＳＦｎ１、ＰＢＫ４０、ＣＤ１２０、ＶＣ８１、ＧＦＫ６８、ＬａＦＫ５５、ＶＣ７９、ＺｎＳＦ８、ＶＣ７８、ＶＣ８９、ＶＣ８０、及びＢａｌ４２から成る群からの少なくとも１つのガラスを有する、請求項７５〜８７のいずれか一項に記載の複合光学要素。
【請求項８９】
異なる分散特性を有する少なくとも２つのガラスを含み、複合光学要素は、好ましくは、色誤差を最小にする目的で設計されている、請求項７５〜８８のいずれか一項に記載の複合光学要素。
【請求項９０】
異なる熱膨張係数を有する少なくとも２つのガラスを含む、請求項７５〜８９のいずれか一項に記載の複合光学要素。
【請求項９１】
少なくとも１つのガラスを含む、該ガラスの熱膨張係数が、半導体ウェハ、特にＳｉ、ＧａＡｓ、又はＧａＮウェハの熱膨張係数に実質的に相当する、請求項９０に記載の複合光学要素。
【請求項９２】
少なくとも１つの蛍光ガラスを含む、請求項７５〜９１のいずれか一項に記載の複合光学要素。
【請求項９３】
アルカリ又は酸に対する耐薬品性が互いに異なる少なくとも２つのガラスを含む、請求項７５〜９２のいずれか一項に記載の複合光学要素。
【請求項９４】
他のガラスの分光透過率すなわち着色度と異なる分光透過率すなわち着色度を有する少なくとも１つのガラスを含む、請求項７５〜９３のいずれか一項に記載の複合光学要素。
【請求項９５】
少なくとも、１つのプレスガラス又はブランクプレスガラスを含む、請求項７５〜９４のいずれか一項に記載の複合光学要素。
【請求項９６】
配列フィールド（アレイ）で配置された前記第１の光学要素に接合された複数の光学要素を含む、請求項７５〜９５のいずれか一項に記載の複合光学要素。
【請求項９７】
少なくとも２つのガラスの間に、該ガラスの接着強度を高める層が配置されている、請求項７７〜９８のいずれか一項に記載の複合光学要素。
【請求項９８】
ガラス上に、又は、２つのガラスの間に、反射率を低減する屈折率を有する１つ又は複数の層が配置されている、請求項７５〜９７のいずれか一項に記載の複合光学要素。
【請求項９９】
少なくとも、１つの第１の光学要素と１つの第２の光学要素を接合する方法であって、
前記第１の光学要素は結晶材料を含み、
前記第２の光学要素はガラスを含み、
前記結晶材料は、前記ガラスの転移温度より高い融点を有し、
少なくとも前記第２の光学要素の前記ガラスは、加熱され、かつ、前記第１の光学要素の前記結晶材料に接触させられることを含み、前記第２のガラスが、少なくとも前記結晶材料に接触する領域において、又は、前記第２の光学要素の全体が、前記ガラスの粘度が少なくとも前記領域において該第２のガラスが前記結晶材料と永久接着結合状態になる粘度以下、特に、ほぼη＜１０１０ｄＰａ・ｓの粘度以下、特に、ほぼη＜１０９ｄＰａ・ｓの粘度以下である温度に加熱されることを特徴とする方法。
【請求項１００】
前記結晶材料は、少なくとも１つの結晶を含む、請求項９９に記載の方法。
【請求項１０１】
前記結晶材料は、フッ化カルシウム及び／又はイットリウム・アルミニウム・ガーネット（ＹＡＧ）を有する、請求項９９又は１０１に記載の方法。
【請求項１０２】
前記第２の光学要素の前記ガラスが、前記第１の光学要素の前記結晶材料に接触する領域において、前記第２の光学要素の前記ガラスは、少なくとも該領域の一部において、実質的に前記第１の光学要素の形態をとる、請求項９９〜１０１のいずれか一項に記載の方法。
【請求項１０３】
複合光学要素であって、
結晶材料を含む第１の光学要素と、
ガラスを含む第２の光学要素とを少なくとも含み、
前記結晶材料の融点は、前記ガラスの転移温度より高い値を有し、
前記ガラスは、請求項９９〜１０２のいずれか一項に記載の方法によって、共通表面領域に沿って前記結晶材料に接合され、互いに対する永久結合が直接形成される、複合光学要素。
【請求項１０４】
前記結晶材料は、少なくとも１つの結晶を含む、請求項１０３に記載の複合光学要素。
【請求項１０５】
前記結晶材料は、フッ化カルシウム及び／又はイットリウム・アルミニウム・ガーネット（ＹＡＧ）を有する、請求項１０３又は１０４のいずれか一項に記載の複合光学要素。
【請求項１０６】
少なくとも小領域において、実質的に平面状、凸状又は凹状の形態を有する少なくとも１つの光学要素を含む、請求項１０３〜１０５のいずれか一項に記載の複合光学要素。
【請求項１０７】
少なくとも小領域において、
実質的に球状の形態、
実質的に非球状の形態、
実質的に切子面のある形態、
球状でも非球状でもない実質的に自由な形態、又は、
表面が回折要素を含む形態を有する少なくとも１つの光学要素を含む、請求項１０３〜１０６のいずれか一項に記載の複合光学要素。
【請求項１０８】
少なくとも、１つのプレスガラス又はブランクプレスガラスを含む、請求項１０３〜１０７のいずれか一項に記載の複合光学要素。
【請求項１０９】
前記第１の光学要素に接合されかつ配列フィールド（アレイ）で配置される複数の光学要素を含む、請求項１０３〜１０８のいずれか一項に記載の複合光学要素。
【請求項１１０】
少なくとも１つの光学要素、特に請求項１０３〜１０９のいずれか一項に記載の複合光学要素の構成成分としての光学要素と、
少なくとも１つのホルダ部、特に搭載用リングとを含み、
前記少なくとも１つの光学要素は、共通表面領域に沿って、前記ホルダ部に直接接合され、永久接合が形成される、複合光学システム。
【請求項１１１】
請求項１０３〜１０９のいずれか一項に記載の少なくとも１つの複合光学要素によって画定される光学画像センサ。
【請求項１１２】
請求項１０３〜１０９のいずれか一項に記載の少なくとも１つの複合光学要素によって画定される撮像光学部品又は照明光学部品。
【請求項１１３】
請求項１０３〜１０９のいずれか一項に記載の少なくとも１つの複合光学要素によって画定される撮像システム。
【請求項１１４】
請求項１０３〜１０９のいずれか一項に記載の少なくとも１つの複合光学要素によって画定される通信端末、特に、移動体無線電話、ＰＤＡ、又はＭＤＡ。
【請求項１１５】
請求項１０３〜１０９のいずれか一項に記載の少なくとも１つの複合光学要素によって画定される、ウェハレベルパッケージ、特に複数の電子画像センサを含むウェハレベルパッケージ。